(57)【要約】【課題】固体電解質形燃料電池の構造を簡易化することができ、反りや割れを防止することができる固体電解質形燃料電池及びその製造方法を提供すること。【解決手段】固体電解質形燃料電池スタック１は、固体電解質形燃料電池セル３とインターコネクタ５とが交互に積層され、一体焼結によって一体化されたものである。固体電解質形燃料電池セル３には空気極９と燃料極１１が形成され、インターコネクタ５のセラミック基体１３の表側及び裏側に、燃料ガス流路１５及び空気流路１７が設けられている。また、セラミック基体１３を貫いてビア１９が形成され、ビア１９により上下の固体電解質形燃料電池セル３の燃料極１１と空気極９とが電気的に接続されている。固体電解質体７とインターコネクタ５のセラミック基体１３とは、同一の組成のジルコニア固溶体から形成され、燃料極１１と空気極９とビア１９とは、同一組成の導電体から構成されている。【選択図】図１
2008053044.tif 000002
【特許請求の範囲】
【請求項１】
燃料ガスに接する燃料極と酸化剤ガスに接する空気極とセラミックス部材である固体電解質体とを備えた固体電解質形燃料電池セルと、
前記固体電解質形燃料電池セルとの導通を確保するセラミックス製のコネクタと、
を備えた固体電解質形燃料電池において、
前記コネクタは、自身のセラミックス部分を貫いて前記燃料極又は空気極に電気的に接続されたビアを備え、
前記固体電解質体及び前記コネクタのセラミックスは、同じ主成分を有するセラミックスであるとともに、互いのセラミックス組織が連続して一体となったものであることを特徴とする固体電解質形燃料電池。
【請求項２】
前記前記固体電解質体及び前記コネクタのセラミックスは、ジルコニア固溶体を主成分とするセラミックスであることを特徴とする前記請求項１に記載の固体電解質形燃料電池。
【請求項３】
前記燃料極と前記空気極と前記ビアに充填されたビア導体とは、金属材料又は金属材料とセラミックスとの複合体を主成分とすることを特徴とする前記請求項１又は２に記載の固体電解質形燃料電池。
【請求項４】
前記燃料極と前記空気極とは、同種の材料を主成分とすることを特徴とする前記請求項３に記載の固体電解質形燃料電池。
【請求項５】
前記燃料極と前記空気極と前記ビアに充填されたビア導体とは、同種の材料を主成分とすることを特徴とする前記請求項３又は４に記載の固体電解質形燃料電池。
【請求項６】
前記燃料極及び前記空気極の少なくとも一方の電極と、前記ビアに充填されたビア導体とは、互いの金属組織が連続して一体に形成されていることを特徴とする前記請求項１〜５のいずれかに記載の固体電解質形燃料電池。
【請求項７】
ジルコニア固溶体を主成分とするグリーンシートの表裏に電極用ペーストを印刷した未焼成の固体電解質形燃料電池セルと、ジルコニア固溶体を主成分とするグリーンシートに設けた貫通孔にビア導体用ペーストを穴埋めした未焼成のコネクタとを、積層した後に焼成することを特徴とする固体電解質形燃料電池の製造方法。
【発明の詳細な説明】
【技術分野】
【０００１】
本発明は、固体電解質形燃料電池セル及びコネクタを備えた固体電解質形燃料電池及びその製造方法に関するものである。
【背景技術】
【０００２】
従来より、燃料電池として、固体電解質（固体酸化物）を用いた固体酸化物形燃料電池（以下ＳＯＦＣとも記す）が知られている。
このＳＯＦＣでは、発電単位として、例えば固体電解質体の一方の側に燃料ガスに接する燃料極を設けるとともに、他方の側に空気と接する空気極を設けた固体酸化物形燃料電池セルが（ＳＯＦＣセル）使用されており、このＳＯＦＣセルを複数積層した固体酸化物形燃料電池スタック（ＳＯＦＣスタック）が開発されている。
【０００３】
また、ＳＯＦＣスタックでは、セル間の導通を確保したり、セル間のガス流路を分離するために、導電性を有する例えば板状のインターコネクタが使用されている。
上述したＳＯＦＣのセル形状としては、円筒形、平板形、モノリス形などが知られており、このうち、モノリス形ＳＯＦＣは、セラミックグリーンシートの状態で、固体電解質体とインターコネクタとを積層して焼成する、いわゆる一体焼結型ＳＯＦＣである（特許文献１、２参照）。
【０００４】
この引用文献１には、図９に模式的に示す様に、空気極２０１及び燃料極２０３を有する固体電解質体２０５からなる固体電解質形燃料電池セル２０７の両側に、多孔質のディストリビュータ（集電体）２０９、２１１を配置し、この集電体２０９、２１１の外側に接するように、インターコネクタ２１３を配置したＳＯＦＣが開示されている。
【特許文献１】特許第３１５１８７２号公報
【特許文献２】特開平６−６８８８５号公報
【発明の開示】
【発明が解決しようとする課題】
【０００５】
上述したモノリス形ＳＯＦＣは、セル間の接続信頼性が高く、且つ、ガスシール性が高くなるため、優れたものであると考えられているが、固体電解質体とインターコネクタとを同時焼成で作成する際に、反りや割れが生じ易いという問題がある。これは、(1)焼成収縮や焼成温度が材料毎に異なることや、(2)材料毎に熱膨張率が異なることなどが原因と考えられる。
【０００６】
特に、引用文献１の様な構造のＳＯＦＣでは、使用する部材が多く、その構造が複雑になるので、焼結挙動も複雑になって、結果として反りや割れが生じる可能性が高いという問題があり、実際には、発電性能の高いモノリス形ＳＯＦＣが得られていないのが現状である。
【０００７】
本発明は、上述した課題を解決するためになされたものであり、その目的は、一体焼結型の固体電解質形燃料電池の構造を簡易化することができ、結果として、反りや割れを防止することができる固体電解質形燃料電池及びその製造方法を提供することにある。
【課題を解決するための手段】
【０００８】
（１）請求項１の発明は、燃料ガスに接する燃料極と酸化剤ガスに接する空気極とセラミックス部材である固体電解質体とを備えた固体電解質形燃料電池セルと、前記固体電解質形燃料電池セルとの導通を確保するセラミックス製のコネクタと、を備えた固体電解質形燃料電池において、前記コネクタは、自身のセラミックス部分を貫いて前記燃料極又は空気極に電気的に接続されたビアを備え、前記固体電解質体及び前記コネクタのセラミックスは、同じ主成分を有するセラミックスであるとともに、互いのセラミックス組織が連続して一体となったものであることを特徴とする。
【０００９】
本発明は、一体焼結型の固体電解質形燃料電池（いわゆるモノリス形ＳＯＦＣ）に関するものであり、本発明では、セラミックス製の固体電解質体と、電極に接続されたビアを備えたセラミックス製のコネクタ（例えばインターコネクタ）とは、それぞれのセラミックスは同じ主成分を有し、しかも、互いのセラミックス組織が連続して一体となったものである。
【００１０】
従って、本発明では、固体電解質体とコネクタ（セラミックス部分）との熱膨張差は小さいので、焼成時の反りや割れを防止できる。また、従来より構成部材が少なくて済むので、焼結挙動を揃えることができ、その点からも、焼結時の反りや割れの発生を防止できる。
【００１１】
更に、本発明では、セラミックス組織が連続して一体となっているので、燃料ガスや酸化剤ガスのリークが少なく、ガスの分離供給が容易になる。
しかも、本発明では、ボルト等によって、ＳＯＦＣを一体に形成する必要がなく、しかも、シール性が高いので、例えばセルとコネクタとの間等に、シールド部材を配置しなくても済むという利点がある。
【００１２】
尚、ここで、セラミックス組織が一体とは、固体電解質体とコネクタのセラミックスとの界面微構造に関して、互いのセラミックス粒子同士が直接隣接した状態のことをいう。つまり、界面に互いを結合させるための特別な中間層（例えば金属ロー材やガラス質）が存在しない状態をいう。ただし、中間層の有無は、界面微構造で判断するものであって、例えば固溶体同士の拡散によって中間組織が生成する場合や、界面以外の組織全体に他組成が存在する場合は、その限りではない。
【００１３】
また、前記コネクタとして、例えばセルに交互に積層されて、セルに酸化剤ガス及び燃料ガスを分離供給する機能と、セルにて発電した電気をセル間で接続する機能を有するインターコネクタや、セルやインターコネクタを積層したスタックの外側に配置されて、セルにて発電した電気を外部に取り出したりする機能を有する外側コネクタが挙げられる。このコネクタのセラミックス部分にてガスの流路を構成でき、ビアに充填した導体（ビア導体）にて電気的導電性を付与することができる。尚、例えばインターコネクタとしては、燃料極又は空気極と連通する開口部を有し、開口部の周囲に、燃料極又は空気極に接続されたビアを備えた構成を採用できる。
【００１４】
（２）請求項２の発明では、前記前記固体電解質体及び前記コネクタのセラミックスは、ジルコニア固溶体を主成分とするセラミックスであることを特徴とする。
本発明は、固体電解質体及びコネクタのセラミックスの好ましい例を示したものである。
【００１５】
ここで、固体電解質体とコネクタのセラミックスに使用するジルコニア固溶体が同一組成（つまり、同一固溶種且つ同一固溶量）の場合、互いのセラミック組織は完全に同一となり、界面は消失することになる。また、ジルコニア固溶体の固溶種や固溶量を違えた場合、固溶種や組織の大きさで界面は判定できるものの、互いのセラミックス粒子同士が直接隣接した組織となる。
【００１６】
また、ジルコニア固溶体としては、固溶種や固溶量を変化させてもよく、例えば固体電解質体には、（コネクタより）固溶量の大きなジルコニアとすることで発電特性を向上させ、コネクタには、（固体電解質体より）固溶量の小さいジルコニアとすることで強度の高いスタックにできる。こうすることで、熱膨張率を一致させながら、部材に応じた機能を付与することができる。
【００１７】
尚、前記ジルコニア固溶体とは、ジルコニアに各種元素を固溶させて酸素イオン導電性を有するものであり、公知のもの、例えばＹ固溶体、Ｓｃ固溶体、Ｃａ固溶体などが使用できる。
【００１８】
（３）請求項３の発明では、前記燃料極と前記空気極と前記ビアに充填されたビア導体とは、金属材料又は金属材料とセラミックスとの複合体を主成分とすることを特徴とする。
【００１９】
本発明は、両電極とビア導体の好ましい例を示したものである。
本発明では、燃料極と空気極とビア導体とは、金属材料又は金属材料とセラミックスとの複合体を主成分としており、その金属材料は、高温で塑性変形し易いため、熱膨張差で発生した応力を変形によって緩和でき、焼成時の割れや反りの発生を抑制できる。
【００２０】
更に、ビア導体は、ビアを構成する導体であり、ビアホールに充填されて焼結されたものである。このビア導体としては、各種金属、金属とセラミックスとのサーメットを使用できる。
【００２１】
前記金属材料としては、Ｐｔ、Ｐｄ、Ａｇ、Ａｕ、Ｃｕ、Ｎｉ、Ｗ、Ｍｏ、Ｆｅ、Ｃｏ、及びこれらの合金などを用いることができる。このうち、Ｐｔ、Ｐｄ、Ａｇ、Ａｕ、及びこれらの合金が望ましい。特にＰｔが望ましいが、このＰｔは、融点が高く、セラミックスと同時の焼成が容易だからである。
【００２２】
前記金属材料とセラミックスの複合体の場合、セラミックスとしては公知のもの、例えば、アルミナ、シリカ、ジルコニア、セリア、カルシア、マグネシア、スピネル等が使用できる。
【００２３】
このうち、特にジルコニア固溶体が望ましい。つまり、固体電解質体及びコネクタのセラミックスとしてジルコニア固溶体を用いる場合には、同種なので、いわゆる共生地の添付効果により、同時焼成がより容易に行えるようになる。
【００２４】
（４）請求項４の発明では、前記燃料極と前記空気極とは、同種の材料を主成分とすることを特徴とする。
本発明の電極に使用する金属材料又は金属材料とセラミックスとの複合体としては、特に同一組成とすることで、焼成収縮を制御しなければならない構成部材数を低減できるので、容易にモノリス形ＳＯＦＣを作製できる。
【００２５】
尚、電極に使用する金属材料又は金属材料とセラミックスとの複合体としては、同一組成のものが好ましいが、主成分が同じ異種のものも採用可能である。例えば空気極には、耐酸化性の高い貴金属を用い、燃料極には卑金属を添加することで原料コストを低減できる。また、金属材料とセラミックスとの比率を変化させてもよく、例えば空気極にはセラミックス比を大きくして電気化学的な電極性能を向上させることができる。
【００２６】
（５）請求項５の発明では、前記燃料極と前記空気極と前記ビアに充填されたビア導体とは、同種の材料を主成分とすることを特徴とする。
本発明の電極とビア導体に使用する金属材料又は金属材料とセラミックスとの複合体としては、特に同一組成とすることで、焼成収縮を制御しなければならない構成部材数を低減できるので、容易にモノリス形ＳＯＦＣを作製できる。
【００２７】
尚、本発明の電極とビア導体に使用する金属材料又は金属材料とセラミックスとの複合体としては、同一組成のものが好ましいが、主成分が同じ異種のものも採用可能である。例えば空気極及びビア導体には、耐酸化性の高い貴金属を用い、燃料極には卑金属を添加することで原料コストを低減できる。また、金属材料とセラミックスとの比率を変化させてもよく、例えば空気極にはセラミックス比を大きくして電気化学的な電極性能を向上させ、ビア導体にはセラミックス比を小さくして導電性を高くすることができる。
【００２８】
（６）請求項６の発明では、前記燃料極及び前記空気極の少なくとも一方の電極（好ましくは両方の電極）と、それぞれの電極と電気的に接続された前記ビアに充填されたビア導体とは、互いの金属組織が連続して一体に形成されていることを特徴とする。
【００２９】
本発明では、各電極とそれに接続されるビア導体とは、互いの金属組織が連続して一体となっているので、セル同士の電気的な接続の信頼性が向上する。
尚、互いの金属組織が連続して一体とは、セルの電極とコネクタのビア導体との界面微構造に関して、互いの金属粒子同士が直接隣接した状態のことをいう。つまり、界面に互いを結合させるための特別な中間層（例えば金属ロー材）が存在しない状態をいう。ただし、中間層の有無は、界面微構造で判断するものであって、金属同士の拡散によって中間組織が生成する場合や、界面以外の組織全体に他組成が存在する場合は、その限りではない。
【００３０】
（７）請求項７の発明（固体電解質形燃料電池の製造方法）では、ジルコニア固溶体を主成分とするグリーンシートの表裏に電極用ペーストを印刷した未焼成の固体電解質形燃料電池セルと、ジルコニア固溶体を主成分とするグリーンシートに設けた貫通孔にビア導体用ペーストを穴埋めした未焼成のコネクタとを、積層した後に焼成することを特徴とする。
【００３１】
この製造方法によって、燃料電池に反りや割れ等を発生させることなく、前記請求項１〜６のいずれかに記載の固体電解質形燃料電池など、容易に製造することができる。
・尚、前記固体電解質体は、電池の作動時に燃料極に導入される燃料ガス又は空気極に導入される酸化剤ガスのうちの一方の一部をイオンとして移動させることができるイオン伝導性を有する。このイオンとしては、例えば酸素イオン及び水素イオン等が挙げられる。ジルコニア固溶体は酸素イオン伝導である。また、燃料極は、還元剤となる燃料ガスと接触し、セルにおける負電極として機能する。空気極は、酸化剤となる酸化剤ガスと接触し、セルにおける正電極として機能する。
【００３２】
・そして、前記固体電解質形燃料電池を用いて発電を行う場合、燃料極側には燃料ガスを導入し、空気極側には酸化剤ガスを導入する。
燃料ガスとしては、水素、還元剤となる炭化水素、水素と炭化水素との混合ガス、及びこれらのガスを所定温度の水中を通過させ加湿した燃料ガス、これらのガスに水蒸気を混合させた燃料ガス等が挙げられる。炭化水素は特に限定されず、例えば、天然ガス、ナフサ、石炭ガス化ガス等が挙げられる。この燃料ガスとしては水素が好ましい。これらの燃料ガスは１種のみを用いてもよいし、２種以上を併用することもできる。また、５０体積％以下の窒素及びアルゴン等の不活性ガスを含有していてもよい。
【００３３】
酸化剤ガスとしては、酸素と他の気体との混合ガス等が挙げられる。更に、この混合ガスには８０体積％以下の窒素及びアルゴン等の不活性ガスが含有されていてもよい。これらの酸化剤ガスのうちでは安全であって、且つ安価であるため、空気（約８０体積％の窒素が含まれている。）が好ましい。
【発明を実施するための最良の形態】
【００３４】
次に、本発明の最良の形態の例について説明する。
［実施形態］
ａ）本実施形態であるモノリス形固体電解質形燃料電池（詳しくはモノリス形固体電解質形燃料電池スタック：モノリス形ＳＯＦＣスタック）の構成について、図１に基づいて説明する。
【００３５】
尚、図１は固体電解質形燃料電池スタックの一部を破断して模式的に示したものであり、ここでは、説明の簡易化のために、燃料ガスの流路と空気の流路とを平行に示してある。
【００３６】
同図に示す様に、本実施形態の固体電解質形燃料電池スタック１は、燃料ガス（例えば水素）と酸化剤ガス（例えば空気（詳しくは空気中の酸素））との供給を受けて発電を行う装置である。
【００３７】
この固体電解質形燃料電池スタック１は、発電単位である板状の固体電解質形燃料電池セル３と、セル３間の導通を確保するとともにガス流路を遮断する板状のインターコネクタ５とが交互に積層され、一体焼結によって形成されたものである。
【００３８】
このうち、固体電解質形燃料電池セル３は、板状の固体電解質体７の一方の側（同図上側：表側）に、空気極（カソード）９が形成され、他方の側（同図下側：裏側）に、燃料極（アノード）１１が形成されている。
【００３９】
また、インターコネクタ５は、板状のセラミック基体１３の表側に、燃料極１１を覆うように凹状の燃料ガス流路１５が設けられ、裏側に、空気極９を覆うように凹状の空気流路１７が設けられている。このインターコネクタ５には、セラミック基体１３を（燃料ガス流路１５と空気流路１７の両脇にて）板厚方向に貫くように、ビア導体が充填されたビア１９が形成されており、このビア１９により、上方の固体電解質形燃料電池セル３の燃料極１１と下方の固体電解質形燃料電池セル３の空気極９とが電気的に接続されている。
【００４０】
特に、本実施形態では、固体電解質体７とインターコネクタ５のセラミック基体１３とは、同一の組成のジルコニア固溶体から形成されており、また、燃料極１１と空気極９とビア１９とは、同一組成の導電体（例えばＰｔを主成分としイットリアを添加して安定化したジルコニア：ＹＳＺ）から構成されている。
【００４１】
また、本実施形態では、固体電解質形燃料電池スタック１は、一体焼結されたものであるので、固体電解質体７とインターコネクタ５のセラミックス基体１３は、互いのセラミックス組織が連続して一体となっている。更に、燃料極１１と空気極９とビア１９の導電体は、互いの金属組織が連続して一体となっている。
【００４２】
ｂ）この様に、本実施形態では、固体電解質体７とインターコネクタ５（及び外側コネクタ）のセラミック基体１３との材料が同一で、その熱膨張差が無いので、一体に焼成する際の反りや割れの発生を防止できる。また、従来より構成部材が少なくて済むので、焼結挙動を揃えることができ、その点からも、焼結時の反りや割れの発生を防止できる。
【００４３】
更に、本実施形態では、セラミックス組織が連続して一体となっているので、燃料ガスや酸化剤ガスのリークが少なく、ガスの分離供給が容易になる。
しかも、シール性が高いので、例えばセルとインターコネクタとの間等に、シールド部材を配置しなくても済むという利点がある。
【実施例１】
【００４４】
次に、固体電解質形燃料電池の実施例について、図２及び図３に基づいて説明する。
本実施例は、固体電解質形燃料電池セル（発電セル）の固体電解質体とインターコネクタとの材料を同じジルコニア固溶体としたモノリス形ＳＯＦＣ（但し簡易サンプル）である。
【００４５】
本実施例では、以下の手順でモノリス形ＳＯＦＣの簡易サンプルを作成し、その発電試験を行った。尚、この簡易サンプルでは、空気や燃料ガスの流路はインターコネクタにより分離されていないが、実際にセルを積層する場合には、インターコネクタによって流路が分離される。
【００４６】
(1)グリーンシートの作成
主成分であるジルコニア固溶体粉末（８ＹＳＺ）とブチラール樹脂と可塑剤と有機溶剤とを混合して、スラリーを調整し、そのスラリーをドクターブレード法でキャスティングし、２００μｍ厚のジルコニアグリーンシートを作製した。
【００４７】
(2)電極及びビアペーストの作製
Ｐｔ粉末とジルコニア固溶体粉末（８ＹＳＺ）とエチルセルロースと有機溶剤とを混合して、Ｐｔ電極ペーストを作製した。また、Ｐｔ粉末とエチルセルロースと有機溶剤とを混合して、Ｐｔビアペーストを作製した。
【００４８】
(3)未焼成発電セルの作製
図２に示す様に、ジルコニアグリーンシート２１の表裏に、燃料極及び空気極となる電極パターン２３を形成するために、Ｐｔ電極ペーストを１２ｃｍ角形状に印刷して、未焼成発電セル２５を作製した。
【００４９】
(4)未焼成インターコネクタの作製
ジルコニアグリーンシート２７、２９に、ガス流路となる１０ｃｍ角のガス貫通孔３１、３３を形成し、その周囲にビアとなるφ０．２５ｍｍの貫通孔（ビアホール）３５を複数形成した。その後、ビアホール３５は（ビア導体となる）Ｐｔビアペーストで穴埋め印刷して未焼成ビア３７を作製した。
【００５０】
更に、ガス貫通孔３１、３３の周囲のシート表面をＰｔ電極ペーストで印刷して枠状パターン３９を形成し、その枠状パターン３９によって、ビア導体同士を電気的に接続するようにして、未焼成インターコネクタ４１、４３を作製した。
【００５１】
(5)積層及び焼成
前記未焼成発電セル２５の表裏に、前記未焼成インターコネクタ４１、４３を積層圧着して一体とした。このとき、未焼成発電セル２５の電極パターン２３と未焼成インターコネクタ４１、４３のガス貫通孔３１、３３及び未焼成ビア３７とが、投影方向（同図上下方向）に重なるように、且つ、ガス貫通孔３１、３３の周囲に印刷したＰｔペーストが、サンプル表面に露出するようにして積層した。
【００５２】
この積層体を２５０℃にて脱脂し、その後１４００℃にて焼成して、図３に示すモノリス形ＳＯＦＣ５１の簡易サンプルを作製した。得られたサンプルに割れなどは確認できなかった。
【００５３】
この様にして製造されたモノリス形ＳＯＦＣ５１は、図３に破断して示す様に、空気極５３及び燃料極５５を有する固体電解質体５７からなるＳＯＦＣセル５８の両側に、インターコネクタ５９、６１を備えたものである。また、インターコネクタ５９、６１には、その中央に、空気極５３に接する空気流路６３と燃料極５５に接する燃料ガス流路６５とを備えるとともに、空気流路６３及び燃料極５５の周囲をそれぞれ囲むようにビア６７、６７を備えている。
【００５４】
このうち、上側のビア６７は、空気極５３と上側のインターコネクタ５９上面の端子７１とを接続するものであり、下側のビア６９は、燃料極５５と下側のインターコネクタ６１下面の端子７３とを接続するものである。
【００５５】
(6)発電評価
得られたモノリス形ＳＯＦＣ５１の簡易サンプルを、その表面（空気流路６３側）には酸化剤ガスである空気、裏面（燃料ガス流路６５）には、燃料ガスである露点３０℃のＨ2ガスに曝すことができるように、発電評価装置（図示せず）にセットした。
【００５６】
また、上下のインターコネクタ５９、６１の表裏の端子７１、７３から電気を取り出せるように端子接続した。
この結果、８００℃において、０．７Ｖにて０．１Ｗ／ｃｍ2の発電ができたことが確認された。
【００５７】
尚、モノリス形ＳＯＦＣ５１の簡易サンプルの固体電解質体５７とインターコネクタ５９、６１のセラミックス部分との接合断面（Ａ部分）を、走査型電子顕微鏡（倍率２０００倍）で観察したところ、図４に示す様に、互いのセラミックス組織が連続して一体となっていた。
【００５８】
また、同様に、空気極５３とビア６７との接合断面（Ｂ部分）を、走査型電子顕微鏡（倍率２０００倍）で観察したところ、図５に示す様に、互いの金属組織が連続して一体に形成されていた。
【００５９】
[比較例]
本比較例は、発電セルの固体電解質体とインターコネクタとの材料を異なる材料としたものである。尚、それ以外の構成は、前記実施例１と同様である。
【００６０】
本比較例では、以下の手順でモノリス形ＳＯＦＣの簡易サンプルを作成し、その発電試験を行った。
(1)グリーンシートの作成
前記実施例１と同様にして、２００μｍ厚のジルコニアグリーンシートを作製し、固体電解質体用のグリーンシートとした。
【００６１】
また、インターコネクタ用のグリーンシートとして、ランタンクロマイト粉末（ＬａＣｒＯ3）とブチラール樹脂と可塑剤と有機溶剤とを混合して、スラリーを調整した。そのスラリーをドクターブレード法でキャスティングし、２００μｍ厚のランタンクロマイトグリーンシートを作製した。
【００６２】
(2)電極ペーストの作製
ペロブスカイト酸化物粉末（ＬＳＭ）とエチルセルロールと有機溶剤とを混合し、空気極ペーストとした。また、ＮｉＯ粉末とジルコニア固溶体粉末（８ＹＳＺ）とエチルセルロースと有機溶剤とを混合して、燃料極ペーストを作製した。
【００６３】
(3)未焼成発電セルの作製
ジルコニアグリーンシートの表面に空気極ペーストを、裏面に燃料極ペーストを、１２ｃｍ角形状に印刷して、未焼成発電セルを作製した。
【００６４】
(4)未焼成インターコネクタの作製
ランタンクロマイトグリーンシートに、ガス流路となる１０ｃｍ角のガス貫通孔を形成して、未焼成インターコネクタを作製した。
【００６５】
(5)積層及び焼成
前記実施例１と同様に、前記未焼成発電セルの表裏に、前記未焼成インターコネクタを積層圧着して一体とし、焼成して、比較例のモノリス形ＳＯＦＣの簡易サンプルを作製した。
【００６６】
(6)評価
得られたモノリス形ＳＯＦＣの簡易サンプルは、大きな反りが発生し、且つ、インターコネクタの部分は緻密化できずに割れており、発電評価できるサンプルは得られかった。
【実施例２】
【００６７】
本実施例は、ＳＯＦＣセルが多層に積層されたモノリス形ＳＯＦＣスタック（多層モノリス形ＳＯＦＣ）である。
この多層モノリス形ＳＯＦＣは、下記の手順で製造することができる。
【００６８】
(1)グリーンシートの作成
前記実施例１と同様に、２００μｍ厚のジルコニアグリーンシートを作製した。
(2)電極及びビアペーストの作製
前記実施例１と同様に、Ｐｔ電極ペースト及びＰｔビアペーストを作製した。
【００６９】
(3)未焼成発電セルの作製
図６（ａ）に示す様に、前記実施例１と同様に、ジルコニアグリーンシート８１の表裏に、Ｐｔ電極ペーストを印刷して電極パターン８３を形成し、未焼成発電セル８４を作製した。尚、破線が切断部分である。
【００７０】
(4)未焼成インターコネクタの作製
図６（ｂ）〜（ｄ）に示す様に、ジルコニアグリーンシートに、ガス流路となる１０ｃｍ角のガス貫通孔９１、９３と、その周囲にビアとなるφ０．２５ｍｍの貫通孔（ビアホール）９５、９９を成したジルコニアグリーンシート８５、８９を２枚作製するとともに、ビアホール９７だけ形成したジルコニアグリーンシート８７を１枚作製した。
【００７１】
その後、全てのグリーンシート８５〜８９のビアホール９５〜９９はＰｔビアペーストで穴埋め印刷して未焼成ビア１０１〜１０５を作製した。
次に、未焼成ビア１０３だけからなるグリーンシート８７の表裏に、未焼成ビア１０１〜１０５の位置を一致させるようにして、前記ガス貫通孔９１、９３と未焼成ビア１０１、１０５を形成したグリーンシート８５、８９を積層圧着して、未焼成インターコネクタ１０７（図６（ｅ）参照）を作製した。
【００７２】
(5)積層及び焼成
前記未焼成発電セル８４と前記未焼成インターコネクタ１０７とを交互に配置し、積層圧着して一体とした。このとき、未焼成発電セル８４の電極パターン８３と未焼成インターコネクタ１０７のガス貫通孔９１、９３及び未焼成ビア１０１〜１０５とが重なるようにした。
【００７３】
その後、積層体を図の破線に沿って必要な大きさに切断して、未焼成の多層モノリス形ＳＯＦＣとし、この積層体を２０５℃にて脱脂し、その後１４００℃にて焼成して、図７及び図８に示す多層モノリス形ＳＯＦＣ１１１を作製した。
【００７４】
この様にして製造された多層モノリス形ＳＯＦＣ１１１は、空気極１１３及び燃料極１１５を有する固体電解質体１１７からなるＳＯＦＣセル１１９と、インターコネクタ１２１とを交互に積層したものである。
【００７５】
このインターコネクタ１２１は、中央のプレート状の部材１２３の両側に一対の長方形の部材１２５〜１３１を備えたものであり、これらの部材１２３〜１３１によって、空気極１１３に接する空気流路１３３と燃料極１１５に接する燃料ガス流路１３５が形成されている。また、空気流路１３３及び燃料極１３５の周囲をそれぞれ囲むようにビア１３７が形成されている。
【００７６】
尚、図８に示す様に、多層モノリス形ＳＯＦＣ１１１の積層方向の両側には、各セル１１９にて発電した電力を外部に取り出すための外側コネクタ１３９が配置されており、その外側コネクタ１３９の外側表面には、ビア１３７と接続された電流取出端子１４１が形成されている。
【００７７】
尚、本発明は前記実施例になんら限定されるものではなく、本発明を逸脱しない範囲において種々の態様で実施しうることはいうまでもない。
【図面の簡単な説明】
【００７８】
【図１】実施形態の固体電解質形燃料電池スタックの一部を破断して模式的に示す説明図である。
【図２】実施例１の固体電解質形燃料電池セルの製造手順を示す説明図である。
【図３】実施例１の固体電解質形燃料電池セルを破断して示す説明図である。
【図４】固体電解質体とインターコネクタのセラミックス部分との接合断面の走査型電子顕微鏡写真である。
【図５】電極とビアとの接合断面の走査型電子顕微鏡写真である。
【図６】実施例２の固体電解質形燃料電池スタックの製造手順を示す説明図である。
【図７】実施例２の固体電解質形燃料電池スタックの一部を分解して示す斜視図である。
【図８】実施例２の固体電解質形燃料電池スタックの一部を破断して示す説明図である。
【図９】従来技術の説明図である。
【符号の説明】
【００７９】
１、１１１…固体電解質形燃料電池スタック
３、５８、１１９…固体電解質形燃料電池セル
５、５９、６１、１２１、１２１…インターコネクタ
７、５７、１１７…固体電解質体
９、５３、１１３…空気極
１１、５５、１１５…燃料極
１５、６５、１３５…燃料ガス流路
１７、６３、１３３…空気流路
１９、６７、６９…ビア
【図１】
2008053044.tif 000003
【図２】
2008053044.tif 000004
【図３】
2008053044.tif 000005
【図６】
2008053044.tif 000006
【図７】
2008053044.tif 000007
【図８】
2008053044.tif 000008
【図９】
2008053044.tif 000009
【図４】
2008053044.tif 000010
【図５】
2008053044.tif 000011